КОМПОЗИЦИИ ДЛЯ ПОЛУЧЕНИЯ ПОКРЫТИЙ СПОСОБОМ КАТОДНОГО ЭЛЕКТРООСАЖДЕНИЯ, ОБЛАДАЮЩИЕ УЛУЧШЕННОЙ СПОСОБНОСТЬЮ К ОТВЕРЖДЕНИЮ И АНТИКОРРОЗИОННОЙ СТОЙКОСТЬЮ

1. Полимерная композиция для получения покрытий способом катионного электроосаждения, которая включает от 20 до 70 вес.ч. полимерного сшивающего агента, содержащего продукт реакции полиольного соединения, полученного из глицидилового эфира и амина, с производным соединением полиизоцианата, у которого блокированы функциональные группы; от 30 до 80 вес.ч. основной смолы; и от 0,1 до 10 вес.ч. полимерного катализатора отверждения, содержащего металл, при этом полиольное соединение, полученное из глицидилового эфира и амина, представляет собой продукт взаимодействия производного соединения фенола, производного соединения амина и формалина по реакции Манниха.
2. Композиция по п.1, где производное соединение фенола представляет собой одно или несколько соединений, выбранных из группы, которая включает крезол, бутилфенол, октилфенол, нонилфенол и фенол; а производное соединение амина представляет собой одно или несколько соединений, выбранных из группы, которая включает этилендиамин, триметилендиамин, гексаметилендиамин, октаметилен-диамин, диэтилентриамин, триэтилентетрамин, тетраэтиленпентамин и мета-ксилолдиамин.
3. Композиция по п.1, где продукт взаимодействия по реакции Манниха представляет собой соединение следующей формулы 1
Формула 1
где каждый R независимо обозначает производное соединение фенола.
4. Композиция по п.1, где полиольным соединением, полученным из глицидилового эфира и амина, является соединение формулы 2, которое представляет собой продукт взаимодействия по реакции Манниха гидроксилсодержащего производного соединения амина и производного соединения глицидилового эфира; а количество полиольного соединения, полученного из глицидилового эфира и амина, составляет от 1 до 20 мас.% от массы полимерного сшивающего агента
Формула 2
1
2
3
где каждый R независимо обозначает производное соединение фенола, каждый R независимо обозначает производное соединение глицидилового эфира, а R обозначает гидроксилсодержащее производное соединения амина.
5. Композиция по п.4, где гидроксилсодержащее производное соединение амина выбрано из группы, которая включает моноэтаноламин, диэтаноламин, моноизопропаноламин, ди-изопропаноламин, моноэтил-этаноламин и монометилэтаноламин; а производное соединение глицидилового эфира выбрано из группы, которая включает фенилглицидиловый эфир и бутилглицидиловый эфир.
6. Композиция по п.1, где производное соединение полиизоцианата, у которого заблокированы функциональные группы, представляет собой продукт взаимодействия производного соединения диизоцианата и гидроксилсодержащего акрилатного производного или производного соединения спирта; а количество производного соединения полиизоцианата составляет от 80 до 99 мас.% от количества полимерного сшивающего агента.
7. Композиция по п.6, где производное соединение диизоцианата выбрано из группы, которая включает 2,4-толуолдиизоцианат, 2,6-толуолдиизоцианат, 4,4'-метилен-бис(фенилдиизоцианат), тетраметилен-диизоцианат и гексаметилендиизоцианат; гидроксилсодержащим акрилатным производным является 2-гидроксиэтилметакрилат; а производное соединение спирта выбрано из группы, которая включает монобутиловый эфир этиленгликоля, монобутиловый эфир диэтиленгликоля, триметилолпропан и пропиленгликоль.
8. Композиция по п.1, где металл выбран из группы, которая содержит цирконий, цинк, кальций, свинец, олово, висмут, кобальт, титан, алюминий, хром и барий; и металл присутствует в виде соли или в форме хелата.
9. Композиция по п.1, где содержащий металл полимерный катализатор отверждения включает бариевую соль фенола или хелат бария с фенолом.